(57)【要約】      （修正有）【課題】アクリル酸誘導体を安定化する方法及び当該アクリル酸誘導体を含有する安定化されてた組成物を提供する。【解決手段】（Ａ）式（Ｉ）で表されるアクリル酸誘導体、及び（Ｂ）アルコールを含有する組成物であって、アクリル酸誘導体（Ａ）の含有量が３０％（ｗ／ｗ）以上である組成物。2016199542.tif 000009［式中、Ｒ１、及びＲ２は、同一又は異なって、アルキル基、フルオロアルキル基、１個以上の置換基を有していてもよいアリール基、ハロゲン原子、又は水素原子を表し、Ｒ３は、アルキル基、フルオロアルキル基、１個以上の置換基を有していてもよいアリール基、又は水素原子を表し、及びＸは、フルオロアルキル基、アルキル基、ハロゲン原子、又は水素原子をす。］【選択図】なし【特許請求の範囲】
【請求項１】
（Ａ）式（Ｉ）：
【化１】
2016199542.tif 000007
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体、及び
（Ｂ）アルコール
を含有する組成物であって、
アクリル酸誘導体（Ａ）の含有量が３０％（ｗ／ｗ）以上である
組成物。
【請求項２】
アルコール（Ｂ）が、炭素数１〜６のアルコールである請求項１に記載の組成物。
【請求項３】
アルコール（Ｂ）が、メタノールである請求項２に記載の組成物。
【請求項４】
Ｒ１が、水素原子、炭素数１〜２０のアルキル基、又は炭素数１〜２０のフルオロアルキル基である請求項１〜３のいずれか１項に記載の組成物。
【請求項５】
Ｒ１が、水素原子である請求項１〜４のいずれか１項に記載の組成物。
【請求項６】
Ｒ２が、水素原子、炭素数１〜２０のアルキル基、又は炭素数１〜２０のフルオロアルキル基である請求項１〜５のいずれか１項に記載の組成物。
【請求項７】
Ｒ２が、水素原子である請求項１〜６のいずれか１項に記載の組成物。
【請求項８】
Ｒ３が、炭素数１〜２０の直鎖状アルキル基である請求項１〜７のいずれか１項に記載の組成物。
【請求項９】
Ｘが、炭素数１〜２０のフルオロアルキル基、フッ素原子、又は塩素原子である請求項１〜８のいずれか１項に記載の組成物。
【請求項１０】
Ｘが、フッ素原子である請求項１〜９のいずれか１項に記載の組成物。
【請求項１１】
（Ａ）式（Ｉ）：
【化２】
2016199542.tif 000008
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体の安定化方法であって、
前記式（Ｉ）で表されるアクリル酸誘導体を、アルコールと共存させることを含む安定化方法。
【発明の詳細な説明】
【技術分野】
【０００１】
本発明は、アクリル酸誘導体含有組成物、及びアクリル酸誘導体の安定化方法等に関する。
【背景技術】
【０００２】
アクリル酸誘導体は、（１）吸水性ポリマーの原料、（２）無機ガラスの代用品として、建築物若しくは乗物の窓材、照明器具のカバー、提灯看板、道路標識、日用品、事務用品、工芸品、及び腕時計の風防などに利用されるアクリル樹脂の原料、並びに（３）アクリル樹脂塗料の原料として広く使用されている。アクリル酸誘導体のなかでも、含フッ素アクリル酸誘導体は、医薬（例えば、抗生物質）の合成中間体、光学繊維のさや材料用の合成中間体、塗料用材料の合成中間体、半導体レジスト材料の合成中間体、及び機能性高分子の単量体等として有用である。
アクリル酸誘導体の製造方法としては、イソブチレンやプロピレンを酸化することでアクリル酸誘導体を製造する方法やエチレンやプロピン等を原料として遷移金属触媒を用いて製造する方法が知られている。
また、含フッ素アクリル酸誘導体の製造方法としては、例えば、特許文献１には、２−フルオロプロピオン酸エステルをラジカル開始剤の存在下に、窒素−臭素結合を有する臭素化剤と反応させる方法が開示され、及び特許文献２には、３−ハロ−２−フルオロプロピオン酸誘導体を、少なくとも一種の塩基の存在下、及び少なくとも一種の重合禁止剤の存在下で、置換された２−フルオロアクリル酸誘導体へ転化させる方法が開示されている。
【先行技術文献】
【特許文献】
【０００３】
【特許文献１】特開２０１１−００１３４０号公報
【特許文献２】特表２０１２−５３０７５６号公報
【発明の概要】
【発明が解決しようとする課題】
【０００４】
アクリル酸誘導体は構造上、活性な不飽和結合を含むので、熱、光、及び酸素等の外的刺激に対して不安定であり、及び、重合反応等により、容易にオリゴマー、又はポリマーへ変化する可能性を有している。
従って、アクリル酸誘導体を安定化する方法、及びアクリル酸誘導体を含有し、当該アクリル酸誘導体が安定化されている組成物が求められている。
本発明は、アクリル酸誘導体を安定化する方法、及びアクリル酸誘導体を含有し、当該アクリル酸誘導体が安定化されている組成物の提供を課題とする。
【課題を解決するための手段】
【０００５】
本発明者らは、鋭意検討の結果、
（Ａ）式（Ｉ）：
【化１】
2016199542.tif 000002
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体、及び
（Ｂ）アルコール
を含有する組成物によって、前記課題が解決できることを見出し、本発明を完成するに至った。
【０００６】
本発明は、次の態様を含む。
【０００７】
項１．
（Ａ）式（Ｉ）：
【化２】
2016199542.tif 000003
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体、及び
（Ｂ）アルコール
を含有する組成物であって、
アクリル酸誘導体（Ａ）の含有量が３０％（ｗ／ｗ）以上である
組成物。
項２．
アルコール（Ｂ）が、炭素数１〜６のアルコールである項１に記載の組成物。
項３．
アルコール（Ｂ）が、メタノールである項２に記載の組成物。
項４．
Ｒ１が、水素原子、炭素数１〜２０のアルキル基、又は炭素数１〜２０のフルオロアルキル基である項１〜３のいずれか１項に記載の組成物。
項５．
Ｒ１が、水素原子である項１〜４のいずれか１項に記載の組成物。
項６．
Ｒ２が、水素原子、炭素数１〜２０のアルキル基、又は炭素数１〜２０のフルオロアルキル基である項１〜５のいずれか１項に記載の組成物。
項７．
Ｒ２が、水素原子である項１〜６のいずれか１項に記載の組成物。
項８．
Ｒ３が、炭素数１〜２０の直鎖状アルキル基である項１〜７のいずれか１項に記載の組成物。
項９．
Ｘが、炭素数１〜２０のフルオロアルキル基、フッ素原子、又は塩素原子である項１〜８のいずれか１項に記載の組成物。
項１０．
Ｘが、フッ素原子である項１〜９のいずれか１項に記載の組成物。
項１１．
式（Ｉ）：
【化３】
2016199542.tif 000004
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体の安定化方法であって、
前記式（Ｉ）で表されるアクリル酸誘導体を、アルコールと共存させることを含む安定化方法。
【発明の効果】
【０００８】
本発明の組成物は、アクリル酸誘導体を含有し、当該アクリル酸誘導体が安定化されている。
本発明の方法によれば、アクリル酸誘導体が安定化される。
【発明を実施するための形態】
【０００９】
用語
本明細書中の記号及び略号は、特に限定のない限り、本明細書の文脈に沿い、本発明が属する技術分野において通常用いられる意味に解される。
【００１０】
本明細書中、語句「含有する」は、語句「から本質的になる」、及び語句「からなる」を包含することを意図して用いられる。
【００１１】
本明細書中、アクリル酸誘導体の「安定化」とは、ポリマー等の他の物質へアクリル酸誘導体が変化することが抑制されていることを意味する。
【００１２】
本明細書中、「アルキル基」（当該用語「アルキル基」は、「フルオロアルキル基」等における「アルキル基」の部分を包含する。）は、環状、直鎖状、又は分枝鎖状のアルキル基であることができる。
本明細書中、「アルキル基」は、例えば、炭素数１〜２０、炭素数１〜１２、炭素数１〜６、炭素数１〜４、又は炭素数１〜３のアルキル基であることができる。
本明細書中、「アルキル基」として、具体的には、例えば、メチル基、エチル基、プロピル基、イソプロピル基、ブチル基、イソブチル基、ｓｅｃ−ブチル基、ｔｅｒｔ−ブチル基、ペンチル基、ネオペンチル基、及びヘキシル基等の直鎖状、又は分枝鎖状のアルキル基が挙げられる。
本明細書中、「アルキル基」として、具体的には、また、例えば、シクロプロピル、シクロブチル、シクロペンチル、及びシクロヘキシル等の炭素数３〜６の環状のアルキル基（シクロアルキル基）が挙げられる。
【００１３】
本明細書中、「フルオロアルキル基」は、少なくとも１個の水素原子がフッ素原子で置換されたアルキル基である。
本明細書中、「フルオロアルキル基」が有するフッ素原子の数は、１個以上（例、１〜３個、１〜６個、１〜１２個、１個から置換可能な最大数）であることができる。
「フルオロアルキル基」は、パーフルオロアルキル基を包含する。「パーフルオロアルキル基」は、全ての水素原子がフッ素原子で置換されたアルキル基である。
本明細書中、「フルオロアルキル基」は、例えば、炭素数１〜２０、炭素数１〜１２、炭素数１〜６、炭素数１〜４、又は炭素数１〜３のフルオロアルキル基であることができる。
本明細書中、「フルオロアルキル基」は、直鎖状、又は分枝鎖状のフルオロアルキル基であることができる。
本明細書中、「フルオロアルキル基」として、具体的には、例えば、フルオロメチル基、ジフルオロメチル基、トリフルオロメチル基、２，２，２−トリフルオロエチル基、ペンタフルオロエチル基、テトラフルオロプロピル基（例、ＨＣＦ２ＣＦ２ＣＨ２−）、ヘキサフルオロプロピル基（例、（ＣＦ３）２ＣＨ−）、ノナフルオロブチル基、オクタフルオロペンチル基（例、ＨＣＦ２ＣＦ２ＣＦ２ＣＦ２ＣＨ２−）、及びトリデカフルオロヘキシル基等が挙げられる。
【００１４】
本明細書中、「アリール基」としては、例えば、フェニル基、及びナフチル基等が挙げられる。
【００１５】
本明細書中、「ハロゲン原子」としては、例えば、フッ素原子、塩素原子、臭素原子、及びヨウ素原子等が挙げられる。
【００１６】
本明細書中、「アルコキシ基」は、アルキル−Ｏ−基である。
【００１７】
本明細書中、「アシル基」としては、例えば、アルカノイル基（すなわち、アルキル−ＣＯ−基）等が挙げられる。
【００１８】
本明細書中、「エステル基」としては、例えば、アルキルカルボニルオキシ基（すなわち、アルキル−ＣＯ−Ｏ−基）、及びアルコキシカルボニル基（すなわち、アルキル−Ｏ−ＣＯ−基）等が挙げられる。
【００１９】
組成物
本発明の組成物は、
（Ａ）式（Ｉ）：
【化４】
2016199542.tif 000005
［式中、
Ｒ１、及びＲ２は、同一又は異なって、アルキル基、フルオロアルキル基、１個以上の置換基を有していてもよいアリール基、ハロゲン原子、又は水素原子を表し、
Ｒ３は、アルキル基、フルオロアルキル基、１個以上の置換基を有していてもよいアリール基、又は水素原子を表し、及び
Ｘは、フルオロアルキル基、アルキル基、ハロゲン原子、又は水素原子を表す。］
で表されるアクリル酸誘導体（本明細書中、アクリル酸誘導体（Ａ）と称する場合がある。）、及び
（Ｂ）アルコール
を含有する組成物であって、
アクリル酸誘導体（Ａ）の含有量が３０％（ｗ／ｗ）以上である
組成物
である。
【００２０】
アクリル酸誘導体（Ａ）
以下に、アクリル酸誘導体（Ａ）を表す式（Ｉ）中の記号を説明する。
Ｒ１、Ｒ２、及びＲ３でそれぞれ表される「１個以上の置換基を有していてもよいアリール基」における置換基の好ましい例としては、フッ素原子、アルキル基、アルコキシ基、アシル基、エステル基、シアノ基、ニトロ基、及びフルオロアルキル基が挙げられ、より好ましい例としては、フッ素原子が挙げられる。
当該「置換基」の数は、好ましくは、０個（すなわち、無置換）、１個、２個、又は３個である。
Ｒ１は、好ましくは水素原子、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のアルキル基、又は炭素数１〜２０のフルオロアルキル基であり、及びより好ましくは水素原子である。
【００２１】
Ｒ２は、好ましくは水素原子、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のアルキル基、又は炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のフルオロアルキル基であり、及びより好ましくは水素原子である。
【００２２】
Ｒ３は、好ましくは、炭素数１〜２０の直鎖状アルキル基（好ましくは炭素数１〜１２、より好ましくは炭素数１〜６、更に好ましくは炭素数１〜４、より更に好ましくは炭素数１〜３、特に好ましくは炭素数１、又は２）である。
【００２３】
Ｘは、炭素数１〜２０（好ましくは炭素数１〜１２、より好ましくは炭素数１〜６、更に好ましくは炭素数１〜４、より更に好ましくは炭素数１〜３、特に好ましくは炭素数１、又は２）のフルオロアルキル基、フッ素原子、又は塩素原子であり、及びより好ましくはフッ素原子である。
【００２４】
前記式（Ｉ）において、
好ましくは、
Ｒ１は、水素原子であり、
Ｒ２は、水素原子であり、
Ｒ３は、メチル基、又はエチル基（より好ましくはメチル基）であり、且つ
Ｘは、フッ素原子、又は塩素原子（より好ましくはフッ素原子）
である。
【００２５】
本発明の組成物は、１種以上のアクリル酸誘導体（Ａ）を含有することができるが、本発明の組成物は、好ましくは、１種のみのアクリル酸誘導体（Ａ）を含有する。
【００２６】
本発明で用いられるアクリル酸誘導体（Ａ）は、公知の製造方法又はこれに準じる方法により製造することができ、或いは商業的に入手可能である。
本発明で用いられるアクリル酸誘導体（Ａ）は、例えば、国際公開第２０１４／０３４９０６号、特開２０１４−２４７５５号、及び米国特許３２６２９６８号等の公知文献に記載の製造方法、又はこれに準じる方法により製造することができる。
【００２７】
本発明の組成物におけるアクリル酸誘導体（Ａ）の含有量は、３０％（ｗ／ｗ）以上である。
一般に、アクリル酸誘導体（Ａ）の濃度が高い場合、望まざる重合反応等が生じやすい。しかし、本発明の組成物では、アクリル酸誘導体（Ａ）の含有量がこのように高くても、アクリル酸誘導体（Ａ）が安定であることができる。
更に、本発明の組成物におけるアクリル酸誘導体（Ａ）の含有量は、好ましくは３５％（ｗ／ｗ）以上、４０％（ｗ／ｗ）以上、５０％（ｗ／ｗ）以上、６０％（ｗ／ｗ）以上、７０％（ｗ／ｗ）以上、８０％（ｗ／ｗ）以上、又は９０％（ｗ／ｗ）以上であることができる。
また、本発明の組成物におけるアクリル酸誘導体（Ａ）の含有量は、好ましくは３０〜９０％（ｗ／ｗ）、３０〜８０％（ｗ／ｗ）、３５〜７０％（ｗ／ｗ）、又は３５〜６５％（ｗ／ｗ）であることもできる。
本発明の組成物におけるアクリル酸誘導体（Ａ）の含有量の上限は、特に限定されないが、例えば、９８％（ｗ／ｗ）、９５％（ｗ／ｗ）、９０％（ｗ／ｗ）、８０％（ｗ／ｗ）、７０％（ｗ／ｗ）、又は６５％（ｗ／ｗ）であることができる。但し、当業者が当然に理解するように、本発明の組成物におけるアクリル酸誘導体（Ａ）の含有量の上限は、本発明の組成物が含有するアルコール（Ｂ）の量によって制限を受ける場合がある。
【００２８】
アルコール（Ｂ）
本発明の組成物が含有するアルコール（Ｂ）は、好ましくは炭素数１〜６のアルコールである。
本発明の組成物が含有するアルコール（Ｂ）の具体例は、メタノール、エタノール、ｎ−プロパノール、イソプロパノール、ｎ−ブタノール、イソブタノール、ｔｅｒｔ−ブタノール、ペンタノール、及びヘキサノールを包含する。
本発明の組成物が含有するアルコール（Ｂ）は、特に好ましくは、メタノールである。
本発明では、当該アルコール（Ｂ）を、１種単独で、又は２種以上を組み合わせて用いることができる。
【００２９】
本発明の組成物におけるアルコール（Ｂ）の含有量の下限は、好ましくは０．０２％（ｗ／ｗ）、より好ましくは０．０３％（ｗ／ｗ）、更に好ましくは０．１％（ｗ／ｗ）、より更に好ましくは、０．３％（ｗ／ｗ）、特に好ましくは０．５％（ｗ／ｗ）、及びより特に好ましくは１％（ｗ／ｗ）、１．５％（ｗ／ｗ）、２．０％（ｗ／ｗ）、特に好ましくは３．０％、より特に好ましくは５．０％（ｗ／ｗ）である。
アクリル酸誘導体（Ａ）の安定化の目的においては、本発明の組成物におけるアルコール（Ｂ）の含有量の上限は、特に限定されないが、所望するアクリル酸誘導体（Ａ）の安定化の効果が達成される量を超えてアルコール（Ｂ）を用いることは、コスト面で不利である。従って、本発明の組成物におけるアルコール（Ｂ）の含有量の上限は、通常、例えば、７０％（ｗ／ｗ）、５０％（ｗ／ｗ）、４０％（ｗ／ｗ）、又は３０％（ｗ／ｗ）、２０％（ｗ／ｗ）、１５％（ｗ／ｗ）、１０％（ｗ／ｗ）、７％（ｗ／ｗ）、６％（ｗ／ｗ）、５％（ｗ／ｗ）、４％（ｗ／ｗ）、又は３％（ｗ／ｗ）であることができる。
本発明の組成物におけるアルコール（Ｂ）の含有量は、好ましくは０．０１〜７０％（ｗ／ｗ）、０．０１〜５０％（ｗ／ｗ）、又は０．０２〜６％（ｗ／ｗ）の範囲内、より好ましくは０．０３〜５％（ｗ／ｗ）の範囲内、更に好ましくは０．１〜４％（ｗ／ｗ）の範囲内、より更に好ましくは、０．３〜３．５（ｗ／ｗ）の範囲内、特に好ましくは０．５〜３％（ｗ／ｗ）、及びより特に好ましくは１〜３％（ｗ／ｗ）の範囲内である。
【００３０】
本発明の組成物において、アクリル酸誘導体（Ａ）に対するアルコール（Ｂ）の量比[アルコール（Ｂ）／アクリル酸誘導体（Ａ）]の下限は、好ましくは０．０２％（ｗ／ｗ）、より好ましくは０．０３％（ｗ／ｗ）、更に好ましくは０．1％（ｗ／ｗ）、より更に好ましくは０．３％（ｗ／ｗ）、特に好ましくは０．５％（ｗ／ｗ）、及びより特に好ましくは１％（ｗ／ｗ）である。
アクリル酸誘導体（Ａ）の安定化の目的においては、アクリル酸誘導体（Ａ）に対するアルコール（Ｂ）の量比[アルコール（Ｂ）／アクリル酸誘導体（Ａ）]の上限は、特に限定されないが、所望するアクリル酸誘導体（Ａ）の安定化の効果が達成される量を超えてアルコール（Ｂ）を用いることは、コスト面で不利である。従って、アクリル酸誘導体（Ａ）に対するアルコール（Ｂ）の量比[アルコール（Ｂ）／アクリル酸誘導体（Ａ）]の上限は、通常、例えば、２００％（ｗ／ｗ）、１９０％（ｗ／ｗ）、１７０％（ｗ／ｗ）、１５０％（ｗ／ｗ）、１００％（ｗ／ｗ）７０％（ｗ／ｗ）、５０％（ｗ／ｗ）、４０％（ｗ／ｗ）、又は３０％（ｗ／ｗ）、２０％（ｗ／ｗ）、１５％（ｗ／ｗ），１０％（ｗ／ｗ），７％（ｗ／ｗ）、６％（ｗ／ｗ）、５％（ｗ／ｗ）、４％（ｗ／ｗ）、又は３％（ｗ／ｗ）であることができる。
本発明の組成物において、アクリル酸誘導体（Ａ）に対するアルコール（Ｂ）の量比は、好ましくは０．０１〜２００％（ｗ／ｗ）、０．０１〜１９０％（ｗ／ｗ）、０．０１〜１７０％（ｗ／ｗ）、０．０１〜１００％（ｗ／ｗ）、又は０．０２〜６％（ｗ／ｗ）の範囲内、より好ましくは０．０３〜５％（ｗ／ｗ）の範囲内、更に好ましくは０．１〜４％（ｗ／ｗ）の範囲内、より更に好ましくは、０．３〜３．５（ｗ／ｗ）の範囲内、特に好ましくは０．５〜３％（ｗ／ｗ）、及びより特に好ましくは１〜３％（ｗ／ｗ）の範囲内である。
【００３１】
任意成分
本発明の組成物は、アクリル酸誘導体（Ａ）及びアルコール（Ｂ）に加えて任意成分を含有していてもよい。当該任意成分は、本発明の組成物の製造のために用意したアクリル酸誘導体（Ａ）、又はアルコール（Ｂ）に共存する不純物であってもよい。
このような任意成分としては、例えば水や有機溶媒等が挙げられる。
本発明の組成物では、アルコール（Ｂ）によって、アクリル酸誘導体（Ａ）が安定化されているので、アクリル酸誘導体（Ａ）の安定化の目的で重合禁止剤を含有する意義は小さいが、本発明の組成物は、任意成分として、重合禁止剤を含有し得る。
【００３２】
望まざる重合反応等を防止する手段として、特許文献２に記載の重合禁止剤のような、重合禁止剤を用いる方法が知られている。しかし、アクリル酸誘導体は、その保存時、又は使用時等において、様々な条件に曝され得る。ここで、汎用の重合禁止剤はアクリル酸誘導体と沸点が大きく異なるので、しばしば、アクリル酸誘導体と共存させることが困難な場合がある。この場合、重合禁止剤は、その機能を十分に果たし得ない。
【００３３】
本発明の組成物の安定性
本発明の組成物においては、アクリル酸誘導体（Ａ）は、安定化されている。すなわち、本発明の組成物において、これに含有されるアクリル酸誘導体（Ａ）は、高い安定性を有する。
具体的には、例えば、本発明の組成物においては、アクリル酸誘導体（Ａ）は、アルコール（Ｂ）が共存しない場合に比べて、ポリマー等へのアクリル酸誘導体（Ａ）の変化が抑制されている。
本発明において、他の物質へのアクリル酸誘導体（Ａ）の変化は、例えば、ＮＭＲ分析法等の方法により分析できる。また、例えば、ポリマーへのアクリル酸誘導体の変化は、アクリル酸誘導体の無色透明の溶液が固体へ変化することの観察等により、容易に検知することができる。
【００３４】
本発明の組成物においては、アクリル酸誘導体（Ａ）がアルコール（Ｂ）と共存することによって、アクリル酸誘導体（Ａ）が安定化されている。
従来、アクリル酸誘導体を安定化する手段としては、前記アクリル酸誘導体を重合禁止剤と共存させる方法が知られている。
しかし、アクリル酸誘導体（Ａ）は、その保存時、又は使用時等において、様々な条件に曝され得るので、しばしば、アクリル酸誘導体と共存させることが困難な場合がある。この場合、重合禁止剤は、その機能を十分に果たし得ない。
これに対して、アルコール（Ｂ）はアクリル酸誘導体（Ａ）と近い沸点を有し得るので、アクリル酸誘導体（Ａ）と共存させることが容易である。従って、本発明の組成物におけるアクリル酸誘導体（Ａ）は、様々な条件下で、安定化されている。
【００３５】
一方、本発明の組成物中のアクリル酸誘導体（Ａ）を重合反応等に供する場合、所望により、水洗等の慣用の方法で、アルコール（Ｂ）を除去することにより、アクリル酸誘導体（Ａ）の反応性を高くすることができる。
【００３６】
製造方法
本発明の組成物は、例えば、撹拌等の慣用の方法により、アクリル酸誘導体（Ａ）、アルコール（Ｂ）、及び所望により添加される任意成分を混合することによって製造できる。
アルコール（Ｂ）の一部、又は全部は、本発明の組成物の製造のために用意したアクリル酸誘導体（Ａ）中に、不純物、又は添加剤として含有されていてもよい。
【００３７】
アクリル酸誘導体（Ａ）の安定化方法
本発明の、前記式（Ｉ）で表されるアクリル酸誘導体（前記アクリル酸誘導体（Ａ））の安定化方法は、当該アクリル酸誘導体（Ａ）を、アルコール（前記アルコール（Ｂ））と共存させることを含む。
アクリル酸誘導体（Ａ）を、アルコール（Ｂ）と共存させる方法は特に限定されず、その例としては、例えば、
［１］アクリル酸誘導体（Ａ）及びアルコール（Ｂ）を混合すること、
［２］アクリル酸誘導体（Ａ）を含有する系中で、アルコール（Ｂ）を生成させること、
［３］アルコール（Ｂ）を含有する系中で、アクリル酸誘導体（Ａ）を生成させること、及び
［４］単一の系中での、アクリル酸誘導体（Ａ）及びアルコール（Ｂ）をそれぞれ生成させること
が挙げられる。
【００３８】
本発明のアクリル酸誘導体（Ａ）の安定化方法におけるアクリル酸誘導体（Ａ）は、本発明の組成物に関して述べた通りである。
【００３９】
本発明のアクリル酸誘導体（Ａ）の安定化方法におけるアルコール（Ｂ）は、本発明の組成物に関して述べた通りである。
【００４０】
本発明のアクリル酸誘導体（Ａ）の安定化方法では、好ましくは、アルコール（Ｂ）を、アクリル酸誘導体（Ａ）に対して所定の量比で用いる。当該量比は、本発明の組成物に関して述べた通りである。
【００４１】
以上の事項を含む、アクリル酸誘導体（Ａ）の安定化方法についての詳細は、前記の、本発明の組成物について述べた説明から理解される。
【実施例】
【００４２】
以下、実施例によって本発明を更に詳細に説明するが、本発明はこれに限定されるものではない。
【００４３】
表１に示す組成の組成物を調製した。当該組成物は、無色透明の液体であった。
当該組成物を、それぞれ、容器に入れ、栓をした。外温６５℃で１時間撹拌し、目視で固体の生成を確認することにより、ポリマー生成の有無を確認した。
組成物ａ、ｂ、ｃ、d、及びｅでは、ポリマーの生成は確認されなかった。
一方、これらと同じ条件で試験を行った比較例１（メタノール非添加）では、ポリマーの生成が確認された。
組成物ｆを、容器に入れ、栓をした。外温４０℃で３０分間撹拌し、目視で固体の生成を確認することにより、ポリマー生成の有無を確認した。
組成物eでは、ポリマーの生成は確認されなかった。
一方、これと同じ条件で試験を行った比較例２（メタノール非添加）では、ポリマーの生成が確認された。
【表１】
2016199542.tif 000006
【００４４】
実施例ｇ
内容積１０ｍＬの試験管に、アクリル酸誘導体として、蒸留によって精製した２−フルオロアクリル酸メチルエステルとメチルアルコールを重量比３５：６５の割合で入れ、当該試験管に栓をして混合を実施し、試料を調製した。調製直後の当該組成物試料の外観及び性状は無色透明の液体であった。
前記試料が入った試験管を温度４０℃で静置し、６時間後の性状外観を確認したところ、当該組成物試料の外観及び性状は無色透明の液体であった。
【００４５】
実施例ｈ
内容積１０ｍＬの試験管に、アクリル酸誘導体として、蒸留によって精製した２−フルオロアクリル酸メチルエステルとメチルアルコールを重量比６０：４０の割合で入れ、当該試験管に栓をして混合を実施し、試料を調製した。調製直後の当該組成物試料の外観及び性状は無色透明の液体であった。
前記試料が入った試験管を温度４０℃で静置し、６時間後の性状外観を確認したところ、当該組成物試料の外観及び性状は無色透明の液体であった。
【００４６】
実施例ｉ
内容積１０ｍＬの試験管に、アクリル酸誘導体として、蒸留によって精製した２−フルオロアクリル酸メチルエステルとメチルアルコールを重量比３５：６５の割合で入れ、当該試験管に栓をして混合を実施し、試料を調製した。調製直後の当該組成物試料の外観及び性状は無色透明の液体であった。
前記試料が入った試験管を温度６５℃で静置し、６時間後の性状外観を確認したところ、当該組成物試料の外観及び性状は無色透明の液体であった。
【００４７】
実施例ｊ
内容積１０ｍＬの試験管に、アクリル酸誘導体として、蒸留によって精製した２−フルオロアクリル酸メチルエステルとメチルアルコールを重量比６０：４０の割合で入れ、当該試験管に栓をして混合を実施し、試料を調製した。調製直後の当該組成物試料の外観及び性状は無色透明の液体であった。
前記試料が入った試験管を温度６５℃で静置し、６時間後の性状外観を確認したところ、当該組成物試料の外観及び性状は無色透明の液体であった。